(57)【要約】  本明細書は、化合物、これを含むフォトレジスト組成物、これを含むフォトレジストパターン及びフォトレジストパターンの製造方法を提供する。【特許請求の範囲】
【請求項１】
下記化学式１で表される
化合物：
［化学式１］
【化１】
2021512854.tif 000033
前記化学式１において、
ｐは、２〜４の整数であり、
ｐが２以上の場合、括弧内の置換基は互いに同一であるか異なっており、
ｐが２の場合、Ｘは、Ｓ；置換もしくは非置換のアリール基；置換もしくは非置換のヘテロアリール基；又は置換もしくは非置換のアルキル基であり、
ｐが３又は４の整数の場合、Ｘは、置換もしくは非置換のアリール基；置換もしくは非置換のヘテロアリール基；又は置換もしくは非置換のアルキル基であり、
Ｌ１は、直接結合；置換もしくは非置換のアルキレン基；置換もしくは非置換のアリーレン基；又は置換もしくは非置換のヘテロアリーレン基であり、
Ｒｂは、置換もしくは非置換のアルキル基；置換もしくは非置換のシクロアルキル基；置換もしくは非置換のアリール基；又は置換もしくは非置換のヘテロアリール基であり、
Ｑ＋は、オニウム陽イオンであり、
Ｙ−は、酸の陰イオンであり、
ｍ及びｎは、１〜１０の整数である。
【請求項２】
前記化学式１は、下記化学式２〜４のうちいずれか一つで表されるものである、
請求項１に記載の化合物：
［化学式２］
【化２】
2021512854.tif 000034
［化学式３］
【化３】
2021512854.tif 000035
［化学式４］
【化４】
2021512854.tif 000036
前記化学式２〜４において、
Ｌ１、Ｒｂ、Ｙ−、Ｑ＋、ｍ、ｎ及びｐの定義は、前記化学式１での定義と同一であり、
Ｘ１は、Ｓ；又はＣＲ１Ｒ２であり、
Ｘ２は、置換もしくは非置換のアルキル基；又は置換もしくは非置換のアリール基であり、
Ｘ３は、置換もしくは非置換のアルキル基であり、
前記Ｒ１及びＲ２は、互いに同一であるか異なっており、それぞれ独立して、水素；置換もしくは非置換のアルキル基；置換もしくは非置換のシクロアルキル基；置換もしくは非置換のアルコキシ基；置換もしくは非置換のシリル基；置換もしくは非置換のホウ素基；置換もしくは非置換のアミン基；置換もしくは非置換のアリールホスフィン基；置換もしくは非置換のホスフィンオキシド基；置換もしくは非置換のアリール基；又は置換もしくは非置換のヘテロアリール基であるか、隣接する基は、互いに結合して、置換もしくは非置換の芳香族炭化水素環又は置換もしくは非置換の脂肪族炭化水素環を形成する。
【請求項３】
前記化学式２のＸ１は、Ｓ；及び下記化学式１−１〜１−３のうちいずれか一つで表されるものである、
請求項２に記載の化合物：
［化学式１−１］
【化５】
2021512854.tif 000037
［化学式１−２］
【化６】
2021512854.tif 000038
［化学式１−３］
【化７】
2021512854.tif 000039
前記化学式１−１〜１−３において、
＊は、Ｌ１と連結される位置であり、
Ｒ１１〜Ｒ２２は、互いに同一であるか異なっており、それぞれ独立して、水素；置換もしくは非置換のアルキル基；置換もしくは非置換のシクロアルキル基；置換もしくは非置換のアルコキシ基；置換もしくは非置換のシリル基；置換もしくは非置換のホウ素基；置換もしくは非置換のアミン基；置換もしくは非置換のアリールホスフィン基；置換もしくは非置換のホスフィンオキシド基；置換もしくは非置換のアリール基；又は置換もしくは非置換のヘテロアリール基であるか、隣接する基は、互いに結合して、置換もしくは非置換の芳香族炭化水素環又は置換もしくは非置換の脂肪族炭化水素環を形成し、
ａは、０〜２の整数であり、
ｂ及びｃは、０〜３の整数である。
【請求項４】
前記化学式３のＸ２は、置換もしくは非置換のフェニル基；又はＣＲ３１であり、
前記Ｒ３１は、水素；置換もしくは非置換のアルキル基；置換もしくは非置換のアリール基；又は置換もしくは非置換のヘテロ環基である、
請求項２に記載の化合物。
【請求項５】
前記化学式４のＸ３は、Ｃ；又は置換もしくは非置換のＣ１〜Ｃ１０のアルキル基である、
請求項２に記載の化合物。
【請求項６】
前記Ｒｂは、下記構造式のうちいずれか一つである、
請求項１から５のいずれか１項に記載の化合物：
【化８】
2021512854.tif 000040
前記構造式において、
【化９】
2021512854.tif 000041
は、前記化学式１と連結される位置を意味する。
【請求項７】
前記Ｑ＋は、Ｓ；Ｉ；Ｏ；Ｎ；Ｐ；Ｃｌ；Ｂｒ；Ｆ；Ａｓ；Ｓｅ；Ｓｎ；Ｓｂ；Ｔｅ；又はＢｉ元素を含むオニウム陽イオンである、
請求項１から６のいずれか１項に記載の化合物。
【請求項８】
前記Ｑ＋は、下記化学式２−１で表されるものである、
請求項１から６のいずれか１項に記載の化合物：
［化学式２−１］
【化１０】
2021512854.tif 000042
前記化学式２−１において、
Ｒ４１〜Ｒ４３は、互いに同一であるか異なっており、それぞれ独立して、水素；置換もしくは非置換のアルキル基；置換もしくは非置換のアリール基；又は置換もしくは非置換のヘテロアリール基である。
【請求項９】
請求項１〜８のいずれか一項に記載の化合物；
バインダー樹脂；及び
溶媒
を含む
フォトレジスト組成物。
【請求項１０】
前記フォトレジスト組成物は、前記フォトレジスト組成物１００重量部を基準に、前記化合物１〜１０重量部を含むものである、
請求項９に記載のフォトレジスト組成物。
【請求項１１】
請求項９または１０に記載のフォトレジスト組成物を含む
フォトレジストパターン。
【請求項１２】
請求項９または１０に記載のフォトレジスト組成物を半導体基板上に塗布してフォトレジスト層を形成するステップ；前記フォトレジスト層を選択的に露光（exposure）するステップ；及び
露光されたフォトレジスト層を現像（develope）するステップ
を含む
フォトレジストパターンの製造方法。
【請求項１３】
前記フォトレジスト層を選択的に露光（exposure）するステップは、マスクをフォトレジスト上に整列（alignment）させた後、前記マスクで覆われていないフォトレジスト層の領域を紫外線に露出させるステップである、
請求項１２に記載のフォトレジストパターンの製造方法。
【請求項１４】
前記露光されたフォトレジスト層を現像（develope）するステップは、フォトレジスト層中の露光部を現像液に浸漬して除去するステップである、
請求項１２または１３に記載のフォトレジストパターンの製造方法。
【発明の詳細な説明】
【技術分野】
【０００１】
本発明は、２０１８年１０月１１日付にて韓国特許庁に提出された韓国特許出願第１０−２０１８−０１２０９７７号の出願日の利益を主張し、その内容の全ては本明細書に組み込まれる。
【０００２】
本明細書は、化合物、これを含むフォトレジスト組成物及びパターンの製造方法に関する。
【背景技術】
【０００３】
フォトレジスト組成物は、例えば、コンピュータチップ及び集積回路の作製の際に、小型電子部品を製造するためのマイクロ電子デバイスの工程に使用される。一般に、集積回路の製造のために使用されるシリコン（silicon）系ウェハのような基板材料を使用するマイクロ電子デバイスの工程は、下記の通りである。
【０００４】
基板上にフォトレジスト組成物又はフォトレジストフィルムを用いて薄いコーティング膜のフォトレジスト層を形成した後、ベーキング（baking）してコーティング膜を基板上に固定させる。上記基板上に固定されたコーティング膜を像様に露光（image-wise exposure to radiation）させる。上記露光されたコーティング膜を現像液で処理して、フォトレジストの露光領域又は非露光領域を溶解及び除去することにより、マイクロ電子デバイスを製造する。
【０００５】
半導体の高集積化は、性能、信頼性、そして人的／物的インフラの面で、他のパターニング技法の追随を許さないフォトリソグラフィ技術の発展に伴って進展してきている。
【０００６】
特に、より短い光源と、これに合う光化学反応のフォトレジストを適用できるようになり、高感度化学増幅型フォトレジストを適用したＫｒＦエキシマレーザ（２４８ｎｍ）、ＡｒＦレーザ（１９３ｎｍ）リソグラフィ技術の発展により、デバイスの集積度は急激に増加してきている。
【０００７】
現在、１９３ｉリソグラフィ技術がクアッドパターニング（Quadruple Patterning）を通じて１０ｎｍ中／後半台の最小線幅を有するデバイス作製工程を進行する水準に発展したが、非常に高い工程単価と具現可能なパターンの形状が限定されていて、一般的に適用が不可能であり、解像度も１６ｎｍが限界点と認識されている。数ｎｍのパターニングが可能な技術は、現在まで極端紫外線（ＥＵＶ, extreme ultraviolet）が唯一のものと予測されているが、この場合にも、高解像度フォトレジストの不在のため、現在１２ｎｍの解像度が限界と予測されている。
【０００８】
このような限界点を克服するために、極端紫外線フォトレジストを開発しようとする努力が活発になされているが、感度の低下、解像度、線幅のラフネス（Line Width Roughness；ＬＷＲ）の改善など、解決しなければならない問題点を内包している。
【０００９】
［先行技術文献］
［特許文献］大韓民国特許登録公報１０−１６７３８９０
【発明の概要】
【発明が解決しようとする課題】
【００１０】
本明細書は、化合物、これを含むフォトレジスト組成物、これを含むフォトレジストパターン及びフォトレジストパターンの製造方法を提供する。
【課題を解決するための手段】
【００１１】
本発明の一実施態様は、下記化学式１で表される化合物を提供する。
【００１２】
［化学式１］
【化１】
2021512854.tif 000002
【００１３】
上記化学式１において、
ｐは、２〜４の整数であり、
ｐが２以上の場合、括弧内の置換基は互いに同一であるか異なっており、
ｐが２の場合、Ｘは、Ｓ；置換もしくは非置換のアリール基；置換もしくは非置換のヘテロアリール基；又は置換もしくは非置換のアルキル基であり、
ｐが３又は４の整数の場合、Ｘは、置換もしくは非置換のアリール基；置換もしくは非置換のヘテロアリール基；又は置換もしくは非置換のアルキル基であり、
Ｌ１は、直接結合；置換もしくは非置換のアルキレン基；置換もしくは非置換のアリーレン基；又は置換もしくは非置換のヘテロアリーレン基であり、
Ｒｂは、置換もしくは非置換のアルキル基；置換もしくは非置換のシクロアルキル基；置換もしくは非置換のアリール基；又は置換もしくは非置換のヘテロアリール基であり、
Ｑ＋は、オニウム陽イオンであり、
Ｙ−は、酸の陰イオンであり、
ｍ及びｎは、１〜１０の整数である。
【００１４】
また別の一実施態様によれば、本発明に係る化合物；バインダー樹脂；及び溶媒を含むフォトレジスト組成物を提供しようとする。
【００１５】
また別の一実施態様において、本発明に係るフォトレジスト組成物を含むフォトレジストパターンを提供する。
【００１６】
最後に、本発明の一実施態様において、本発明のフォトレジスト組成物を半導体基板上に塗布してフォトレジスト層を形成するステップ；上記フォトレジスト層を選択的に露光（exposure）するステップ；及び露光されたフォトレジスト層を現像（develope）するステップを含むフォトレジストパターンの製造方法を提供しようとする。
【発明の効果】
【００１７】
本発明の一実施態様に係る化合物は、酸によって解離されてアルカリ現像液に対する溶解性が増大する物質であって、高解像度の具現が可能であるという特徴を有する。
【００１８】
本発明の一実施態様に係る化合物は、化学式１のように構造内に光酸発生剤（ＰＡＧ, Photo acid generator）を含むことにより、その後のフォトレジスト工程において露光部と非露光部とのコントラスト（contrast）をより向上することができ、また、感度を低下させることなくＬＷＲ（Line width roughness）も改善可能であるという特徴を有する。
【００１９】
また、本発明に係る化合物を含むフォトレジスト組成物は、上記化合物を含むことにより、高解像度及びパターンの形状を自由に構成できるという特徴を有する。
【００２０】
また、本発明に係る化合物を含むフォトレジスト組成物は、単分子から構成されたものであって、フォトレジスト内の樹脂が高分子ではない単分子から構成されていて、線幅ラフネス（ＬＷＲ）が改善するという特徴を有するようになる。
【発明を実施するための形態】
【００２１】
以下、本明細書についてより詳細に説明する。
【００２２】
本明細書において、ある部分がある構成要素を「含む」というとき、これは特に反対の記載がない限り、他の構成要素を除くのではなく、他の構成要素をさらに含むことができることを意味する。
【００２３】
本発明の属する技術分野における通常の知識を有する者が容易に実施できるように、本発明の実施例について、添付の図面を参照して詳細に説明する。ところが、本発明は、種々の異なる形態に具現でき、ここで説明する実施例に限定されない。
【００２４】
本明細書の一実施態様によれば、化学式１で表される化合物を提供する。
【００２５】
［化学式１］
【化２】
2021512854.tif 000003
【００２６】
上記化学式１において、
ｐは、２〜４の整数であり、
ｐが２以上の場合、括弧内の置換基は互いに同一であるか異なっており、
ｐが２の場合、Ｘは、Ｓ；置換もしくは非置換のアリール基；置換もしくは非置換のヘテロアリール基；又は置換もしくは非置換のアルキル基であり、
ｐが３又は４の整数の場合、Ｘは、置換もしくは非置換のアリール基；置換もしくは非置換のヘテロアリール基；又は置換もしくは非置換のアルキル基であり、
Ｌ１は、直接結合；置換もしくは非置換のアルキレン基；置換もしくは非置換のアリーレン基；又は置換もしくは非置換のヘテロアリーレン基であり、
Ｒｂは、置換もしくは非置換のアルキル基；置換もしくは非置換のシクロアルキル基；置換もしくは非置換のアリール基；又は置換もしくは非置換のヘテロアリール基であり、
Ｑ＋は、オニウム陽イオンであり、
Ｙ−は、酸の陰イオンであり、
ｍ及びｎは、１〜１０の整数である。
【００２７】
本発明の一実施態様に係る化合物は、酸によって解離されてアルカリ現像液に対する溶解性が増大する物質であって、高解像度の具現が可能であるという特徴を有し、上記化学式１のように構造内に光酸発生剤（ＰＡＧ, Photo acid generator）を含むことにより、その後のフォトレジスト工程において露光部と非露光部とのコントラスト（contrast）をより向上することができ、また、感度を低下させることなくＬＷＲ（Line width roughness）も改善可能であるという特徴を有する。
【００２８】
本明細書において、置換基の例示は、以下に説明するが、これに限定されるものではない。
【００２９】
上記「置換」という用語は、化合物の炭素原子に結合された水素原子が他の置換基に変えられることを意味し、置換される位置は、水素原子が置換される位置、すなわち、置換基が置換可能な位置であれば限定せず、２以上置換される場合、２以上の置換基は互いに同一であるか異なっていてもよい。
【００３０】
本明細書において、「置換もしくは非置換の」という用語は、ハロゲン基；ニトリル基；イミド基；アミド基；カルボニル基；エステル基；ヒドロキシ基；カルボキシ基（−ＣＯＯＨ）；スルホン酸基（−ＳＯ３Ｈ）；置換もしくは非置換のアルキル基；置換もしくは非置換のシクロアルキル基；置換もしくは非置換のアルコキシ基；置換もしくは非置換のシリル基；置換もしくは非置換のホウ素基；置換もしくは非置換のアミン基；置換もしくは非置換のアリールホスフィン基；置換もしくは非置換のホスフィンオキシド基；置換もしくは非置換のアリール基；及び置換もしくは非置換のヘテロ環基からなる群より選択された１又は２以上の置換基で置換されたか、上記例示された置換基のうち２以上の置換基が連結された置換基で置換されるか、又はいずれの置換基も持たないことを意味する。例えば、「２以上の置換基が連結された置換基」は、ビフェニル基であってもよい。すなわち、ビフェニル基はアリール基であってもよく、２つのフェニル基が連結された置換基と解釈されることができる。
【００３１】
本明細書において、
【化３】
2021512854.tif 000004
は、他の置換基又は結合部に結合される部位を意味する。
【００３２】
本明細書において、ハロゲン基は、フッ素、塩素、臭素又はヨウ素であってもよい。
【００３３】
本明細書において、イミド基の炭素数は、特に限定されないが、炭素数１〜３０であることが好ましい。具体的に、下記のような構造の化合物になることができるが、これに限定されるものではない。
【００３４】
【化４】
2021512854.tif 000005
【００３５】
本明細書において、アミド基は、アミド基の窒素が、水素、炭素数１〜３０の直鎖、分枝鎖又は環鎖アルキル基又は炭素数６〜３０のアリール基で置換されることができる。具体的に、下記構造式の化合物になることができるが、これに限定されるものではない。
【００３６】
【化５】
2021512854.tif 000006
【００３７】
本明細書において、カルボニル基の炭素数は、特に限定されないが、炭素数１〜３０であることが好ましい。具体的に、下記のような構造の化合物になることができるが、これに限定されるものではない。
【００３８】
【化６】
2021512854.tif 000007
【００３９】
本明細書において、エステル基は、エステル基の酸素が、炭素数１〜２５の直鎖、分枝鎖又は環鎖アルキル基で置換されるアルキルエステル基；炭素数３〜３０の単環又は多環のシクロアルキル基で置換されるシクロアルキルエステル基又は炭素数６〜３０のアリール基で置換されるアリールエステル基であってもよい。具体的に、下記構造式の化合物になることができるが、これに限定されるものではない。
【００４０】
【化７】
2021512854.tif 000008
【００４１】
本明細書において、上記アルキル基は、直鎖又は分枝鎖であってもよく、炭素数は特に限定されないが、１〜３０であることが好ましい。具体的な例としては、メチル、エチル、プロピル、ｎ−プロピル、イソプロピル、ブチル、ｎ−ブチル、イソブチル、ｔｅｒｔ−ブチル、ｓｅｃ−ブチル、１−メチル−ブチル、１−エチル−ブチル、ペンチル、ｎ−ペンチル、イソペンチル、ネオペンチル、ｔｅｒｔ−ペンチル、ヘキシル、ｎ−ヘキシル、１−メチルペンチル、２−メチルペンチル、４−メチル−２−ペンチル、３，３−ジメチルブチル、２−エチルブチル、ヘプチル、ｎ−ヘプチル、１−メチルヘキシル、シクロペンチルメチル、シクロヘキシルメチル、オクチル、ｎ−オクチル、ｔｅｒｔ−オクチル、１−メチルヘプチル、２−エチルヘキシル、２−プロピルペンチル、ｎ−ノニル、２，２−ジメチルヘプチル、１−エチル−プロピル、１，１−ジメチル−プロピル、イソヘキシル、２−メチルペンチル、４−メチルヘキシル、５−メチルヘキシルなどがあるが、これに限定されるものではない。
【００４２】
本明細書において、シクロアルキル基は、特に限定されないが、炭素数３〜３０であることが好ましく、具体的に、シクロプロピル、シクロブチル、シクロペンチル、３−メチルシクロペンチル、２，３−ジメチルシクロペンチル、シクロヘキシル、３−メチルシクロヘキシル、４−メチルシクロヘキシル、２，３−ジメチルシクロヘキシル、３，４，５−トリメチルシクロヘキシル、４−ｔｅｒｔ−ブチルシクロヘキシル、シクロヘプチル、シクロオクチルなどがあるが、これに限定されるものではない。
【００４３】
本明細書において、上記アルコキシ基は、直鎖、分枝鎖又は環鎖であってもよい。アルコキシ基の炭素数は、特に限定されないが、炭素数１〜３０であることが好ましい。具体的に、メトキシ、エトキシ、ｎ−プロポキシ、イソプロポキシ、ｎ−ブトキシ、イソブトキシ、ｔｅｒｔ−ブトキシ、ｓｅｃ−ブトキシ、ｎ−ペンチルオキシ、ネオペンチルオキシ、イソペンチルオキシ、ｎ−ヘキシルオキシ、３，３−ジメチルブチルオキシ、２−エチルブチルオキシ、ｎ−オクチルオキシ、ｎ−ノニルオキシ、ｎ−デシルオキシ、ベンジルオキシ、ｐ−メチルベンジルオキシなどが挙げられるが、これに限定されるものではない。
【００４４】
本明細書において、アミン基は、−ＮＨ２；モノアルキルアミン基；ジアルキルアミン基；Ｎ−アルキルアリールアミン基；モノアリールアミン基；ジアリールアミン基；Ｎ−アリールヘテロアリールアミン基；Ｎ−アルキルヘテロアリールアミン基、モノヘテロアリールアミン基及びジヘテロアリールアミン基からなる群より選択されることができ、炭素数は、特に限定されないが、１〜３０であることが好ましい。アミン基の具体的な例としては、メチルアミン基、ジメチルアミン基、エチルアミン基、ジエチルアミン基、フェニルアミン基、ナフチルアミン基、ビフェニルアミン基、アントラセニルアミン基、９−メチル−アントラセニルアミン基、ジフェニルアミン基、ジトリルアミン基、Ｎ−フェニルトリルアミン基、トリフェニルアミン基、Ｎ−フェニルビフェニルアミン基；Ｎ−フェニルナフチルアミン基；Ｎ−ビフェニルナフチルアミン基；Ｎ−ナフチルフルオレニルアミン基；Ｎ−フェニルフェナントレニルアミン基；Ｎ−ビフェニルフェナントレニルアミン基；Ｎ−フェニルフルオレニルアミン基；Ｎ−フェニルターフェニルアミン基；Ｎ−フェナントレニルフルオレニルアミン基；Ｎ−ビフェニルフルオレニルアミン基などがあるが、これに限定されるものではない。
【００４５】
本明細書において、Ｎ−アルキルアリールアミン基は、アミン基のＮにアルキル基及びアリール基が置換されたアミン基を意味する。
【００４６】
本明細書において、Ｎ−アリールヘテロアリールアミン基は、アミン基のＮにアリール基及びヘテロアリール基が置換されたアミン基を意味する。
【００４７】
本明細書において、Ｎ−アルキルヘテロアリールアミン基は、アミン基のＮにアルキル基及びヘテロアリールアミン基が置換されたアミン基を意味する。
【００４８】
本明細書において、モノアルキルアミン基、ジアルキルアミン基、Ｎ−アルキルアリールアミン基、アルキルチオキシ基、アルキルスルホキシ基、Ｎ−アルキルヘテロアリールアミン基中のアルキル基は、上述したアルキル基の例示の通りである。具体的に、アルキルチオキシ基としては、メチルチオキシ基、エチルチオキシ基、ｔｅｒｔ−ブチルチオキシ基、ヘキシルチオキシ基、オクチルチオキシ基などがあり、アルキルスルホキシ基としては、メシル、エチルスルホキシ基、プロピルスルホキシ基、ブチルスルホキシ基などがあるが、これに限定されるものではない。
【００４９】
本明細書において、シリル基は、具体的に、トリメチルシリル基、トリエチルシリル基、ｔ−ブチルジメチルシリル基、ビニルジメチルシリル基、プロピルジメチルシリル基、トリフェニルシリル基、ジフェニルシリル基、フェニルシリル基などがあるが、これに限定されるものではない。
【００５０】
本明細書において、ホウ素基は、−ＢＲ１００Ｒ１０１であってもよく、上記Ｒ１００及びＲ１０１は、同一であるか異なっており、それぞれ独立して、水素；重水素；ハロゲン；ニトリル基；置換もしくは非置換の炭素数３〜３０の単環又は多環のシクロアルキル基；置換もしくは非置換の炭素数１〜３０の直鎖又は分枝鎖のアルキル基；置換もしくは非置換の炭素数６〜３０の単環又は多環のアリール基；及び置換もしくは非置換の炭素数２〜３０の単環又は多環のヘテロアリール基からなる群より選択されることができる。
【００５１】
本明細書において、ホスフィンオキシド基は、具体的に、ジフェニルホスフィンオキシド基、ジナフチルホスフィンオキシドなどがあるが、これに限定されるものではない。
【００５２】
本明細書において、アリール基は、特に限定されないが、炭素数６〜３０であることが好ましく、 上記アリール基は、単環式又は多環式であってもよい。
【００５３】
上記アリール基が単環式アリール基の場合、炭素数は、特に限定されないが、炭素数６〜３０であることが好ましい。具体的に、単環式アリール基としては、フェニル基、ビフェニル基、ターフェニル基などが挙げられるが、これに限定されるものではない。
【００５４】
上記アリール基が多環式アリール基の場合、炭素数は、特に限定されないが、炭素数１０〜３０であることが好ましい。具体的に、多環式アリール基としては、ナフチル基、アントラセニル基、フェナントリル基、トリフェニル基、ピレニル基、ペリレニル基、クリセニル基、フルオレニル基などが挙げられるが、これに限定されるものではない。
【００５５】
本明細書において、上記フルオレニル基は、置換されることができ、隣接する基が互いに結合して環を形成することができる。
【００５６】
上記フルオレニル基が置換される場合、下記の構造式になることができるが、これに限定されるものではない。
【００５７】
【化８】
2021512854.tif 000009
【００５８】
本明細書において、「隣接する」基は、該当置換基が置換された原子と直接連結された原子に置換された置換基、該当置換基と立体構造的に最も近く位置した置換基、又は該当置換基が置換された原子に置換された他の置換基を意味することができる。例えば、ベンゼン環でオルト（ortho）位に置換された２個の置換基及び脂肪族環で同一の炭素に置換された２個の置換基は、互いに「隣接する」基と解釈されることができる。
【００５９】
本明細書において、モノアリールアミン基、ジアリールアミン基、アリールオキシ基、アリールチオキシ基、アリールスルホキシ基、Ｎ−アリールアルキルアミン基、Ｎ−アリールヘテロアリールアミン基及びアリールホスフィン基中のアリール基は、上述したアリール基の例示の通りである。具体的に、アリールオキシ基としては、フェノキシ基、ｐ−トリルオキシ基、ｍ−トリルオキシ基、３，５−ジメチルフェノキシ基、２，４，６−トリメチルフェノキシ基、ｐ−ｔｅｒｔ−ブチルフェノキシ基、３−ビフェニルオキシ基、４−ビフェニルオキシ基、１−ナフチルオキシ基、２−ナフチルオキシ基、４−メチル−１−ナフチルオキシ基、５−メチル−２−ナフチルオキシ基、１−アントリルオキシ基、２−アントリルオキシ基、９−アントリルオキシ基、１−フェナントリルオキシ基、３−フェナントリルオキシ基、９−フェナントリルオキシ基などがあり、アリールチオキシ基としては、フェニルチオキシ基、２−メチルフェニルチオキシ基、４−ｔｅｒｔ−ブチルフェニルチオキシ基などがあり、アリールスルホキシ基としては、ベンゼンスルホキシ基、ｐ−トルエンスルホキシ基などがあるが、これに限定されるものではない。
【００６０】
本明細書において、ヘテロアリール基は、炭素ではない原子、異種原子を１以上含むものであって、具体的に、上記異種原子は、Ｏ、Ｎ、Ｓｅ及びＳなどからなる群より選択される原子を１以上含むことができる。炭素数は、特に限定されないが、炭素数２〜３０であることが好ましく、上記ヘテロアリール基は、単環式又は多環式であってもよい。ヘテロ環基の例としては、チオフェン基、フラニル基、ピロール基、イミダゾリル基、チアゾリル基、オキサゾリル基、オキサジアゾリル基、ピリジル基、ビピリジル基、ピリミジル基、トリアジニル基、トリアゾリル基、アクリジル基、ピリダジニル基、ピラジニル基、キノリニル基、キナゾリニル基、キノキサリニル基、フタラジニル基、ピリドピリミジル基、ピリドピラジニル基、ピラジノピラジニル基、イソキノリニル基、インドリル基、カルバゾリル基、ベンズオキサゾリル基、ベンズイミダゾリル基、ベンゾチアゾリル基、ベンゾカルバゾリル基、ベンゾチオフェン基、ジベンゾチオフェン基、ベンゾフラニル基、フェナントロリン基（phenanthroline）、チアゾリル基、イソオキサゾリル基、オキサジアゾリル基、チアジアゾリル基、ベンゾチアゾリル基、フェノチアジニル基及びジベンゾフラニル基などがあるが、これに限定されるものではない。
【００６１】
本明細書において、モノヘテロアリールアミン基、ジヘテロアリールアミン基、Ｎ−アリールヘテロアリールアミン基及びＮ−アルキルヘテロアリールアミン基中のヘテロアリール基の例示は、上述したヘテロアリール基の例示の通りである。
【００６２】
本明細書において、炭化水素環は、芳香族、脂肪族又は芳香族と脂肪族との縮合環であってもよく、上記１価でないことを除き、上記シクロアルキル基又はアリール基の例示の中から選択されることができる。
【００６３】
本明細書において、芳香族炭化水素環は、単環又は多環であってもよく、１価でないことを除き、上記アリール基の例示の中から選択されることができる。
【００６４】
本明細書において、ヘテロ環は、炭素ではない原子、異種原子を１以上含むものであって、具体的に、上記異種原子は、Ｏ、Ｎ、Ｓｅ及びＳなどからなる群より選択される原子を１以上含むことができる。上記ヘテロ環は、単環又は多環であってもよく、芳香族、脂肪族又は芳香族と脂肪族との縮合環であってもよく、１価でないことを除き、上記ヘテロアリール基の例示の中から選択されることができる。
【００６５】
本発明の一実施態様において、上記化学式１は、下記化学式２〜４のうちいずれか一つで表されることができる。
【００６６】
［化学式２］
【化９】
2021512854.tif 000010
【００６７】
［化学式３］
【化１０】
2021512854.tif 000011
【００６８】
［化学式４］
【化１１】
2021512854.tif 000012
【００６９】
上記化学式２〜４において、
Ｌ１、Ｒｂ、Ｙ−、Ｑ＋、ｍ、ｎ及びｐの定義は、上記化学式１での定義と同一であり、
Ｘ１は、Ｓ；又はＣＲ１Ｒ２であり、
Ｘ２は、置換もしくは非置換のアルキル基；又は置換もしくは非置換のアリール基であり、
Ｘ３は、置換もしくは非置換のアルキル基であり、
上記Ｒ１及びＲ２は、互いに同一であるか異なっており、それぞれ独立して、水素；置換もしくは非置換のアルキル基；置換もしくは非置換のシクロアルキル基；置換もしくは非置換のアルコキシ基；置換もしくは非置換のシリル基；置換もしくは非置換のホウ素基；置換もしくは非置換のアミン基；置換もしくは非置換のアリールホスフィン基；置換もしくは非置換のホスフィンオキシド基；置換もしくは非置換のアリール基；又は置換もしくは非置換のヘテロアリール基であるか、隣接する基は、互いに結合して、置換もしくは非置換の芳香族炭化水素環又は置換もしくは非置換の脂肪族炭化水素環を形成する。
【００７０】
本発明の一実施態様において、Ｘは、Ｓ；置換もしくは非置換のアリール基；置換もしくは非置換のヘテロアリール基；又は置換もしくは非置換のアルキル基であってもよい。
【００７１】
本発明の一実施態様において、ＸがＳの場合、ｐは２の整数であってもよい。
【００７２】
また別の一実施態様において、Ｘは、Ｓ；置換もしくは非置換のＣ６〜Ｃ６０のアリール基；置換もしくは非置換のＣ２〜Ｃ６０のヘテロアリール基；又は置換もしくは非置換のＣ１〜Ｃ６０のアルキル基であってもよい。
【００７３】
また別の一実施態様において、Ｘは、Ｓ；置換もしくは非置換のＣ６〜Ｃ４０のアリール基；置換もしくは非置換のＣ２〜Ｃ４０のヘテロアリール基；又は置換もしくは非置換のＣ１〜Ｃ４０のアルキル基であってもよい。
【００７４】
また別の一実施態様において、Ｘは、Ｓ；Ｃ６〜Ｃ４０のアリール基；又は−ＯＨ基及びＣ１〜Ｃ４０のアルキル基からなる群より選択される１以上の置換基で置換もしくは非置換のＣ１〜Ｃ４０のアルキル基であってもよい。
【００７５】
また別の一実施態様において、Ｘは、Ｓ；フルオレニル基；フェニル基；メチル基で置換もしくは非置換のメチル基；−ＯＨ基で置換もしくは非置換のエチル基であってもよい。
【００７６】
本発明の一実施態様において、Ｌ１は、直接結合；置換もしくは非置換のアルキレン基；置換もしくは非置換のアリーレン基；又は置換もしくは非置換のヘテロアリーレン基であってもよい。
【００７７】
また別の一実施態様において、Ｌ１は、直接結合；置換もしくは非置換のＣ１〜Ｃ６０のアルキレン基；置換もしくは非置換のＣ６〜Ｃ６０のアリーレン基；又は置換もしくは非置換のＣ２〜Ｃ６０のヘテロアリーレン基であってもよい。
【００７８】
また別の一実施態様において、Ｌ１は、直接結合；置換もしくは非置換のＣ１〜Ｃ３０のアルキレン基；置換もしくは非置換のＣ６〜Ｃ３０のアリーレン基；又は置換もしくは非置換のＣ２〜Ｃ３０のヘテロアリーレン基であってもよい。
【００７９】
また別の一実施態様において、Ｌ１は、直接結合；Ｃ１〜Ｃ３０のアルキレン基；又はＣ６〜Ｃ３０のアリーレン基であってもよい。
【００８０】
また別の一実施態様において、Ｌ１は、直接結合；フェニレン基；又はメチレン基であってもよい。
【００８１】
本発明の一実施態様において、Ｒｂは、置換もしくは非置換のアルキル基；置換もしくは非置換のシクロアルキル基；置換もしくは非置換のアリール基；又は置換もしくは非置換のヘテロアリール基であってもよい。
【００８２】
また別の一実施態様において、Ｒｂは、置換もしくは非置換のＣ１〜Ｃ６０のアルキル基；置換もしくは非置換のＣ３〜Ｃ６０のシクロアルキル基；置換もしくは非置換のＣ６〜Ｃ６０のアリール基；又は置換もしくは非置換のＣ２〜Ｃ６０のヘテロアリール基であってもよい。
【００８３】
また別の一実施態様において、Ｒｂは、置換もしくは非置換のＣ１〜Ｃ４０のアルキル基；又は置換もしくは非置換のＣ３〜Ｃ４０のシクロアルキル基であってもよい。
【００８４】
また別の一実施態様において、Ｒｂは、Ｃ３〜Ｃ４０のシクロアルキル基で置換もしくは非置換のＣ１〜Ｃ４０のアルキル基であってもよい。
【００８５】
本発明の一実施態様において、上記Ｒｂは、下記構造式のうちいずれか一つのものである化合物を提供する。
【００８６】
【化１２】
2021512854.tif 000013
【００８７】
上記構造式において、
【化１３】
2021512854.tif 000014
は、上記化学式１と連結される位置を意味する。
【００８８】
本発明の一実施態様において、Ｑ＋は、オニウム陽イオンであってもよい。
【００８９】
上記オニウム陽イオンは、Ｓ；Ｉ；Ｏ；Ｎ；Ｐ；Ｃｌ；Ｂｒ；Ｆ；Ａｓ；Ｓｅ；Ｓｎ；Ｓｂ；Ｔｅ；又はＢｉ元素を含むオニウム陽イオンであってもよい。
【００９０】
また別の一実施態様において、上記Ｑ＋は、下記化学式２−１で表されるものである化合物を提供する。
【００９１】
［化学式２−１］
【化１４】
2021512854.tif 000015
【００９２】
上記化学式２−１において、
上記Ｒ４１〜Ｒ４３は、互いに同一であるか異なっており、それぞれ独立して、水素；置換もしくは非置換のアルキル基；置換もしくは非置換のアリール基；又は置換もしくは非置換のヘテロアリール基であってもよい。
【００９３】
本発明の一実施態様において、上記Ｙ−は、酸の陰イオンであり、上記酸の陰イオンとしては、スルホン酸陰イオン、カルボン酸陰イオン、スルホニルイミド陰イオン、ビス（アルキルスルホニル）イミド陰イオン及びトリス（アルキルスルホニル）メチド陰イオンからなる群より選択される１種の陰イオン基であってもよい。
【００９４】
本発明の一実施態様において、上記Ｙ−は、−ＳＯ３−であってもよい。
【００９５】
本発明の一実施態様において、Ｒ４１〜Ｒ４３は、互いに同一であるか異なっており、それぞれ独立して、水素；置換もしくは非置換のＣ１〜Ｃ４０のアルキル基；置換もしくは非置換のＣ６〜Ｃ４０のアリール基；又は置換もしくは非置換のＣ２〜Ｃ４０のヘテロアリール基であってもよい。
【００９６】
また別の一実施態様において、Ｒ４１〜Ｒ４３は、互いに同一であるか異なっており、それぞれ独立して、水素；Ｃ１〜Ｃ４０のアルキル基；Ｃ６〜Ｃ４０のアリール基；又はＣ２〜Ｃ４０のヘテロアリール基であってもよい。
【００９７】
また別の一実施態様において、Ｒ４１〜Ｒ４３は、互いに同一であるか異なっており、それぞれ独立して、フェニル基であってもよい。
【００９８】
本発明の一実施態様において、ｍ及びｎは、１〜１０の整数であってもよい。
【００９９】
本発明の一実施態様において、ｍ及びｎは、１の整数であってもよい。
【０１００】
本発明の一実施態様において、上記Ｒ１及びＲ２は、互いに同一であるか異なっており、 それぞれ独立して、水素；置換もしくは非置換のアルキル基；置換もしくは非置換のシクロアルキル基；置換もしくは非置換のアルコキシ基；置換もしくは非置換のシリル基；置換もしくは非置換のホウ素基；置換もしくは非置換のアミン基；置換もしくは非置換のアリールホスフィン基；置換もしくは非置換のホスフィンオキシド基；置換もしくは非置換のアリール基；又は置換もしくは非置換のヘテロアリール基であるか、隣接する基は、互いに結合して、置換もしくは非置換の芳香族炭化水素環又は置換もしくは非置換の脂肪族炭化水素環を形成する。
【０１０１】
また別の一実施態様において、上記Ｒ１及びＲ２は、互いに同一であるか異なっており、それぞれ独立して、置換もしくは非置換のＣ６〜Ｃ６０のアリール基であるか、隣接する基は、互いに結合して、置換もしくは非置換の芳香族炭化水素環又は置換もしくは非置換の脂肪族炭化水素環を形成することができる。
【０１０２】
また別の一実施態様において、上記Ｒ１及びＲ２は、互いに結合して、置換もしくは非置換のＣ６〜Ｃ６０の芳香族炭化水素環を形成することができる。
【０１０３】
また別の一実施態様において、上記Ｒ１及びＲ２は、互いに結合して、Ｃ６〜Ｃ６０の芳香族炭化水素環を形成することができる。
【０１０４】
また別の一実施態様において、上記Ｒ１及びＲ２は、互いに結合して、Ｃ６〜Ｃ４０の芳香族炭化水素環を形成することができる。
【０１０５】
また別の一実施態様において、上記Ｒ１及びＲ２は、互いに結合して、フルオレニル環を形成することができる。
【０１０６】
本発明の一実施態様において、上記化学式２のＸ１は、Ｓ；及び下記化学式１−１〜１−３のうちいずれか一つで表されるものである化合物を提供する。
【０１０７】
［化学式１−１］
【化１５】
2021512854.tif 000016
【０１０８】
［化学式１−２］
【化１６】
2021512854.tif 000017
【０１０９】
［化学式１−３］
【化１７】
2021512854.tif 000018
【０１１０】
上記化学式１−１〜１−３において、
＊は、Ｌ１と連結される位置であり、
Ｒ１１〜Ｒ２２は、互いに同一であるか異なっており、それぞれ独立して、水素；置換もしくは非置換のアルキル基；置換もしくは非置換のシクロアルキル基；置換もしくは非置換のアルコキシ基；置換もしくは非置換のシリル基；置換もしくは非置換のホウ素基；置換もしくは非置換のアミン基；置換もしくは非置換のアリールホスフィン基；置換もしくは非置換のホスフィンオキシド基；置換もしくは非置換のアリール基；又は置換もしくは非置換のヘテロアリール基であるか、隣接する基は、互いに結合して、置換もしくは非置換の芳香族炭化水素環又は置換もしくは非置換の脂肪族炭化水素環を形成し、
ａは、０〜２の整数であり、
ｂ及びｃは、０〜３の整数である。
【０１１１】
本発明の一実施態様において、Ｒ１１〜Ｒ２２は、互いに同一であるか異なっており、それぞれ独立して、水素；置換もしくは非置換のアルキル基；又は置換もしくは非置換のアリール基であってもよい。
【０１１２】
また別の一実施態様において、Ｒ１１〜Ｒ２２は、互いに同一であるか異なっており、それぞれ独立して、水素；置換もしくは非置換のＣ１〜Ｃ４０のアルキル基；又は置換もしくは非置換のＣ６〜Ｃ４０のアリール基であってもよい。
【０１１３】
また別の一実施態様において、Ｒ１１〜Ｒ２２は、互いに同一であるか異なっており、それぞれ独立して、水素；Ｃ１〜Ｃ４０のアルキル基；又はＣ６〜Ｃ４０のアリール基であってもよい。
【０１１４】
また別の一実施態様において、Ｒ１１〜Ｒ２２は、水素であってもよい。
【０１１５】
本発明の一実施態様において、上記化学式３のＸ２は、置換もしくは非置換のフェニル基；又はＣＲ３１であり、上記Ｒ３１は、水素；置換もしくは非置換のアルキル基；置換もしくは非置換のアリール基；又は置換もしくは非置換のヘテロ環基である化合物を提供する。
【０１１６】
また別の一実施態様において、上記化学式３のＸ２は、フェニル基；又はＣＲ３１であってもよい。
【０１１７】
本発明の一実施態様において、上記Ｒ３１は、水素；置換もしくは非置換のアルキル基；置換もしくは非置換のアリール基；又は置換もしくは非置換のヘテロ環基であってもよい。
【０１１８】
また別の一実施態様において、上記Ｒ３１は、水素；置換もしくは非置換のＣ１〜Ｃ４０のアルキル基；置換もしくは非置換のＣ６〜Ｃ４０のアリール基；又は置換もしくは非置換のＣ２〜Ｃ４０のヘテロ環基であってもよい。
【０１１９】
また別の一実施態様において、上記Ｒ３１は、水素；Ｃ１〜Ｃ４０のアルキル基；Ｃ６〜Ｃ４０のアリール基；又はＣ２〜Ｃ４０のヘテロ環基であってもよい。
【０１２０】
また別の一実施態様において、上記Ｒ３１は、水素；又はメチル基であってもよい。
【０１２１】
本発明の一実施態様において、上記化学式４のＸ３は、Ｃ；又は置換もしくは非置換のＣ１〜Ｃ１０のアルキル基であってもよい。
【０１２２】
また別の一実施態様において、上記化学式４のＸ３は、Ｃ；又は置換もしくは非置換のＣ１〜Ｃ５のアルキル基であってもよい。
【０１２３】
また別の一実施態様において、上記化学式４のＸ３は、Ｃ；又は−ＯＨ基で置換もしくは非置換の Ｃ１〜Ｃ５のアルキル基であってもよい。
【０１２４】
また別の一実施態様において、上記化学式４のＸ３は、Ｃ；又は−ＯＨ基で置換もしくは非置換のエチル基であってもよい。
【０１２５】
本発明の一実施態様において、上記化学式１のＸは、下記化合物のうちいずれか一つで表されることができる。
【０１２６】
【化１８】
2021512854.tif 000019
【０１２７】
上記化合物において、
【化１９】
2021512854.tif 000020
は、Ｌ１と連結される位置を意味する。
【０１２８】
本発明において、上記化学式１のＸは、下記化合物のうちいずれか一つで表されることができ、上記化合物において、
【化２０】
2021512854.tif 000021
は、ｐ個のＬ１と連結される位置を意味する。
【０１２９】
本発明の一実施態様において、本発明の化合物；バインダー樹脂；及び溶媒を含むフォトレジスト組成物を提供する。
【０１３０】
本発明に係る化合物を含むフォトレジスト組成物は、上記化合物を含むことにより、高解像度及びパターンの形状を自由に構成できるという特徴を有する。
【０１３１】
フォトレジスト組成物は、例えばコンピュータチップ及び集積回路の作製の際に、小型電子部品を製造するためのマイクロ電子デバイスの製造工程に使用されるマイクロ又はナノパターンの形成に用いられ、このようなパターンを形成する工程をリソグラフィ工程と言う。一般に、集積回路の製造のために使用されるシリコン（silicon）系ウェハのような基板材料を使用するリソグラフィ工程は、下記の通りである。
【０１３２】
基板上にフォトレジスト組成物コーティング膜又はフォトレジストフィルムを用いて薄いフォトレジスト層を形成した後、ベーキング（baking）してフォトレジスト層を基板上に固定させる。上記基板上に固定されたフォトレジスト層を像様に露光（image-wise exposure to radiation）させる。上記露光されたフォトレジスト層を現像液で処理して、フォトレジスト層の露光領域を溶解及び除去することにより、マイクロ又はナノパターンを形成する。
【０１３３】
本発明の一実施態様において、上記溶媒は、アセトン、メチルエチルケトン、メチルイソブチルケトン、メチルセロソルブ、エチルセロソルブ、テトラヒドロフラン、１，４−ジオキサン、エチレングリコールジメチルエーテル、エチレングリコールジエチルエーテル、プロピレングリコールジメチルエーテル、プロピレングリコールジエチルエーテル、ジエチレングリコールジメチルエーテル、ジエチレングリコールジエチルエーテル、ジエチレングリコールメチルエチルエーテル、クロロホルム、塩化メチレン、１，２−ジクロロエタン、１，１，１−トリクロロエタン、１，１，２−トリクロロエタン、１, １，２−トリクロロエテン、ヘキサン、ヘプタン、オクタン、シクロヘキサン、ベンゼン、トルエン、キシレン、メタノール、エタノール、イソプロパノール、プロパノール、ブタノール、ｔ−ブタノール、２−エトキシプロパノール、２−メトキシプロパノール、３−メトキシブタノール、シクロヘキサノン、シクロペンタノン、プロピレングリコールメチルエーテルアセテート、プロピレングリコールエチルエーテルアセテート、３−メトキシブチルアセテート、エチル３−エトキシプロピオネート、エチルセロソルブアセテート、メチルセロソルブアセテート、ブチルアセテート、プロピレングリコールモノメチルエーテル及びジプロピレングリコールモノメチルエーテルからなる群より選択される１種以上であってもよいが、これにのみ限定されるものではない。
【０１３４】
本発明の一実施態様において、上記溶媒は、具体的に、γ−ブチロラクトン、１，３−ジメチル−イミダゾリジノン、メチルエチルケトン、シクロヘキサノン、シクロペンタノン、４−ヒドロキシ−４−メチル−２−ペンタノンなどのケトン類；トルエン、キシレン、テトラメチルベンゼンなどの芳香族炭化水素類；エチレングリコールモノエチルエーテル、エチレングリコールモノメチルエーテル、 エチレングリコールモノブチルエーテル、ジエチレングリコールモノエチルエーテル、ジエチレングリコールモノメチルエーテル、ジエチレングリコールモノブチルエーテル、プロピレングリコールモノメチルエーテル、プロピレングリコールモノエチルエーテル、ジプロピレングリコールジエチルエーテル、トリエチレングリコールモノエチルエーテルなどのグリコールエーテル類（セロソルブ）；酢酸エチル、酢酸ブチル、エチレングリコールモノエチルエーテルアセテート、エチレングリコールモノブチルエーテルアセテート、ジエチレングリコールモノエチルエーテルアセテート、ジプロピレングリコールモノメチルエーテルアセテート、エタノール、プロパノール、エチレングリコール、プロピレングリコール、カルビトール、ジメチルアセトアミド（ＤＭＡｃ）、Ｎ，Ｎ−ジエチルアセトアミド、ジメチルホルムアミド（ＤＭＦ）、ジエチルホルムアミド（ＤＥＦ）、Ｎ，Ｎ−ジメチルアセトアミド（ＤＭＡｃ）、Ｎ−メチルピロリドン（ＮＭＰ）、Ｎ−エチルピロリドン（ＮＥＰ）、１，３−ジメチル−２−イミダゾリジノン、Ｎ，Ｎ−ジメチルメトキシアセトアミド、ジメチルスルホキシド、ピリジン、ジメチルスルホン、ヘキサメチルホスホアミド、テトラメチル尿素、Ｎ−メチルカプロラクタム、テトラヒドロフラン、ｍ−ジオキサン、Ｐ−ジオキサン、１，２−ジメトキシエタン、ビス（２−メトキシエチル）エーテル、１，２−ビス（２−メトキシエトキシ）エタン、ビス［２−（２−メトキシエトキシ）］エーテル及びこれらの混合物からなる群より選択されるものが使用されることができる。
【０１３５】
上記溶媒として、プロピレングリコールモノメチルエーテルアセテート（ＰＧＭＥＡ, Propylene glycol monomethyl ether acetate）が使用されることができる。
【０１３６】
本発明の一実施態様において、上記フォトレジスト組成物は、上記フォトレジスト組成物１００重量部を基準に、上記化合物１〜１０重量部を含むものであるフォトレジスト組成物を提供する。
【０１３７】
また別の一実施態様において、上記フォトレジスト組成物は、上記フォトレジスト組成物１００重量部を基準に、上記化合物１〜１０重量部、好ましくは１〜８重量部、より好ましくは１〜５重量部で含まれることができる。
【０１３８】
本発明において、フォトレジスト組成物に上記重量範囲の上記化合物が含まれることによって、上記化合物が酸によって解離されてアルカリ現像液に対する溶解性が増大し、高解像度の具現が可能な特徴を有する。
【０１３９】
本明細書の一実施態様は、本発明の一実施態様に係るフォトレジスト組成物を含むフォトレジストパターンを提供する。
【０１４０】
本発明の一実施態様において、上記フォトレジスト組成物は、上記フォトレジストパターンにそのまま含まれることができる。
【０１４１】
本発明の一実施態様において、上記フォトレジスト組成物を用いて形成されたフォトレジストパターンを提供する。
【０１４２】
本発明の一実施態様において、上記フォトレジストパターンは、下記の製造方法によって製造されることができる。
【０１４３】
本明細書の一実施態様において、上記フォトレジスト組成物を用いたフォトレジストパターンを形成するフォトリソグラフィ（Photo Lithography）工程は、上記フォトレジスト組成物を用いて半導体基板上にフォトレジスト層を形成するステップ；上記フォトレジスト層を選択的に露光（exposure）するステップ；及び露光されたフォトレジスト層を現像（develope）するステップを含むことができる。
【０１４４】
本発明の一実施態様において、フォトレジスト組成物を半導体基板上に塗布してフォトレジスト層を形成するステップ；上記フォトレジスト層を選択的に露光（exposure）するステップ；及び露光されたフォトレジスト層を現像（develope）するステップを含むフォトレジストパターンの製造方法を提供する。
【０１４５】
本発明の一実施態様において、上記フォトレジスト層を形成するステップは、フォトレジスト組成物を基板上に塗布するステップ；及び上記塗布物を乾燥するステップ（soft baked）を含む。
【０１４６】
本明細書の一実施態様において、上記フォトレジスト組成物の塗布方法としては、スピンコーター、バーコーター、ブレードコーター、カーテンコーター、スクリーン印刷機などで塗布する方法やスプレーコーターで噴霧する方法などを使用することができるが、上記フォトレジスト組成物を塗布できる方法であれば、制限なく使用することができる。
【０１４７】
上記塗布物を乾燥（soft bake）するステップにおいて、上記塗布物を７０℃〜２００℃で３０秒〜 １２０秒の条件で乾燥することができる。乾燥方法としては、例えば、オーブン、ホットプレート、真空乾燥などがあるが、これに限定されない。上記乾燥ステップを経ると、フォトレジスト組成物から溶媒が除去されてウェハと感光性樹脂層との接着力が増加し、半導体基板上にフォトレジスト層を形成することができる。
【０１４８】
本発明の一実施態様において、フォトレジスト層を選択的に露光（exposure）するステップは、マスクをフォトレジスト上に整列（alignment）させた後、マスクで覆われていないフォトレジスト層の領域を紫外線に露出させるステップである。上記マスクは、フォトレジスト層に接することもでき、 フォトレジスト層から一定の距離離れて整列されることもできる。
【０１４９】
上記露光工程において、光照射手段で照射される光源としては、電磁波、極端紫外線（ＥＵＶ, extreme ultraviolet）、紫外線から可視光、電子線、Ｘ線、レーザ光などが挙げられる。また、光源の照射方法としては、高圧水銀灯、キセノン灯、カーボンアーク灯、ハロゲンランプ、コピー機用冷陰極管、ＬＥＤ、半導体レーザなど公知の手段を使用することができる。
【０１５０】
本発明の一実施態様において、上記フォトレジスト層を選択的に露光するステップは、露光後、露光されたフォトレジスト層を加熱（post-exposure bake）するステップをさらに含むことができる。露光されたフォトレジスト層を加熱することにより、フォトレジスト組成物内の成分を再整列させて、 フォトレジスト層の波現象（standing wave）を減少させることができる。
【０１５１】
上記加熱（post-exposure bake）は、フォトレジスト層を７０℃〜１５０℃で３０秒〜２分の条件で行うことができる。
【０１５２】
本発明の一実施態様において、上記露光されたフォトレジスト層を現像（develope）するステップは、フォトレジスト層中の露光部を現像液に浸漬して除去するステップである。上記現像方法としては、従来知られているフォトレジストの現像方法、例えば、回転スプレー法、パドル法、超音波処理を伴う浸漬法などを使用することができるが、これに限定されない。
【０１５３】
上記現像液としては、例えば、アルカリ金属又はアルカリ土類金属の水酸化物、炭酸塩、炭酸水素塩、アンモニア水第４級アンモニウム塩のような塩基性水溶液を使用することができる。この中で、テトラメチルアンモニウム水溶液のようなアンモニア第４級アンモニウム水溶液が特に好ましい。
【０１５４】
上記のようなステップを通じて、本発明の一実施態様に係るフォトレジストパターンを形成することができる。
【０１５５】
本発明の一実施態様において、上記フォトレジスト層のパターン形成方法は、半導体製造工程に使用されることができる。
【０１５６】
具体的に、半導体製造工程の一実施態様において、上記フォトリソグラフィ工程に、フォトレジスト層によって覆われていない半導体基板の領域をエッチング（etching）し、フォトレジスト層を半導体基板から除去（ashing）するステップをさらに含む。
【０１５７】
上記フォトレジスト層によって覆われていない半導体基板の領域をエッチング（etching）するステップは、フォトレジスト層のパターン以外の半導体基板領域を食刻するステップである。
【０１５８】
上記フォトレジスト層を半導体基板から除去するステップは、公知の方法を使用することができ、例えば、反応チャンバを用いて低圧状態でウェハを加熱した後、酸素基や酸素イオンを含むプラズマを注入して行うことができる。
【０１５９】
上記半導体基板は、制限されるものではなく、当該技術分野に知られている公知のものを使用することができる。例えば、電子部品用基板や、これに所定の配線パターンが形成されたものなどを例示することができる。上記電子部品用基板としては、例えば、シリコン、窒化シリコン、チタン、タンタル、パラジウム、チタンタングステン、銅、クロム、鉄、アルミニウム、金、ニッケルなどの金属製基板やガラス基板などが挙げられる。上記配線パターンの材料としては、例えば、銅、半田、クロム、アルミニウム、ニッケル、金などが使用されることができるが、これに限定されるものではない。
【０１６０】
本明細書の一実施態様は、上記フォトレジストパターンを含む電子機器を提供する。
【０１６１】
上記電子機器は、本明細書に係る組成物から製造されたフォトレジスト層が適用できるものであれば、制限なく使用することができる。例えば、回路基板の製造、電子部品の製造、バンプやメタルポストなどの接続端子、配線パターンなどのように広範囲な用途に適用可能である。
【実施例】
【０１６２】
以下、本明細書を具体的に説明するために実施例を挙げて詳細に説明する。ところが、本明細書に係る実施例は、種々の異なる形態に変形されることができ、本明細書の範囲が以下に述べる実施例に限定されるものとは解釈されない。本明細書の実施例は、当業界で平均的な知識を有する者に本明細書をより完全に説明するために提供されるものである。
【０１６３】
＜製造例＞
【０１６４】
製造例１− ＜化合物３の製造＞
【０１６５】
【化２１】
2021512854.tif 000022
【０１６６】
シクロペンタジエン（Cyclopentadiene）（１３２．２ｇ、２．０ｍｏｌ）と２−カルボキシエチルアクリレート（2-carboxyethyl acrylate）（１３０．１ｇ、１．０ｍｏｌ）、４−メトキシフェノール（4-methoxyphenol）（２．４ｇ、０．０２ｍｏｌ）を高圧反応器に入れて１８０℃で１８時間反応させた後、減圧蒸留して、化合物１（１９０ｇ、９７％）を得た。
【０１６７】
上記化合物１（１９６ｇ、１．０ｍｏｌ）、ソジウム１，１−ジフルオロ−２−ヒドロキシエタン−1−スルホネート（sodium 1,1-difluoro-2-hydroxyethane-1-sulfonate）（２２０．９ｇ、１．２ｍｏｌ）、Ｈ２ＳＯ４（１９．６ｇ、０．２ｍｏｌ）を入れて６０℃で６時間反応させる。反応終了後、 Ｈ２Ｏ １Ｌを投入して酢酸エチル（ethyl acetate）１Ｌで３回抽出した後、溶媒を除去する。得られた結果物をエタノール（ＥｔＯＨ）で再結晶して、化合物２（３３０ｇ、９１％）を得た。
【０１６８】
上記化合物２（１８１ｇ、０．５ｍｏｌ）、トリフェニルスルホニウムブロミド（triphenylsulfonium bromide）（１７２ｇ、０．５ｍｏｌ）をＨ２Ｏ：ジクロロメタン（dichloromethane）＝１：１溶液１Ｌに入れて、常温（２５℃）で１２時間反応させる。反応終了後、有機層をＨ２Ｏ １Ｌで３回洗浄した後、ジエチルエーテル（diethyl ether）を投入して沈殿を形成し、濾過後に乾燥して、化合物３（２８０ｇ、９３％）を得た。
【０１６９】
化合物３の合成確認資料は、下記の通りである。
【０１７０】
1H-NMR (DMSO-D6)：(ppm)δ = 7.4 - 7.3(m, 15H), 6.1 - 6.0(m, 2H), 4.5 - 4.3(m, 2H), 3.8 - 3.5(m, 5H), 3.1 - 2.9(m, 2H), 1.8 - 1.4(m, 2H)
【０１７１】
製造例２− ＜化合物７の製造＞
【０１７２】
【化２２】
2021512854.tif 000023
【０１７３】
フマル酸（Fumaric acid）（１１７ｇ、１ｍｏｌ）をテトラヒドロフラン（ＴＨＦ, Tetrahydrofuran）に適当に溶かしてシクロペンタジエン（cyclopentadien）（１９８ｇ、３ｍｏｌ）を０℃で滴下漏斗（Dropping funnel）で３０分にかけて注入し、常温で１２時間撹拌した。減圧蒸留（Vacuum distillation）を通じて残留シクロペンタジエン（cyclopentadiene）を除去して、化合物 ４（１７３ｇ、９５％）を得た。
【０１７４】
上記化合物４（１６４ｇ、０．９ｍｏｌ）とソジウム１，１−ジフルオロ−２−ヒドロキシエタン−１−スルホネート（sodium 1,1-difluoro-2-hydroxyethane-1-sulfonate）（１６６ｇ、０．９ｍｏｌ）と硫酸（１９ｇ、０．１８ｍｏｌ）を入れて６０℃で６時間撹拌させた。反応が完了した後、酢酸エチルで相分離後、溶媒を飛ばして生成物を得た。得た生成物をエタノールに溶かして再結晶して、化合物５（２９８ｇ、９５％）を得た。
【０１７５】
ジクロロメタン（Dichlorometane）（１０５０ｍＬ）と２−メチル−２−アダマンタノール（2-Methyl-2-adamantanol）（５０ｇ、０．３ｍｏｌ）、トリエチルアミン（ＴＥＡ, trimethylamine）（６７ｇ、０．６６ｍｏｌ）をフラスコに入れて撹拌させた。上記化合物５（１０５ｇ、０．３ｍｏｌ）とＥＤＣＩ（1-Ethyl-3-(3-dimethylaminopro-pyl)carbodiimide）（５６ｇ、０．３６ｍｏｌ）、 ＨＯＢＴ（1-Hydroxybenzotriazole hydrate）（５６ｇ、０．３６ｍｏｌ）をジクロロメタン（dichlorometane）（１グラム当たり１０ｍｌ）に溶かしたものを滴下漏斗（dropping funnel）を用いてゆっくり滴加した。約５時間程度常温で反応後、クエン酸（citric acid）とブライン（brine）で洗浄（washing）しながらジクロロメタン（dichlorometane）で抽出（Extraction）して分離した後、ＭｇＳＯ４処理をした後に乾燥して、化合物６（１４４ｇ、９７％）を得た。
【０１７６】
上記化合物６（１２５ｇ、０．２５ｍｏｌ）とトリフェニルスルホニウムブロミド（triphenylsulfonium bromide）（８６ｇ、０．２５ｍｏｌ）をＨ２Ｏ：ジクロロメタン（dichloromethane）＝１：１溶液１Ｌに入れて常温（２５℃）で１２時間反応させる。反応終了後、有機層をＨ２Ｏ １Ｌで３回洗浄した後、ジエチルエーテル（diethyl ether）を投入して沈殿を形成し、濾過後に乾燥して、化合物７（１７１ｇ、９３％）を得た。
【０１７７】
化合物７の合成確認資料は、下記の通りである。
【０１７８】
1H-NMR (DMSO-D6)：(ppm)δ = 7.5 - 7.0(m, 15H), 6.1 - 6.0(m, 2H), 4.5 - 4.3(m, 2H), 3.8 - 3.5(m, 5H), 3.1 - 2.9(m, 2H), 2.7 - 2.4(m, 2H), 1.8 - 1.6(m, 5H), 1.5 - 1.3(m, 7H), 1.2 - 0.9(m, 5H)
【０１７９】
製造例３−＜化合物８の製造＞
【０１８０】
【化２３】
2021512854.tif 000024
【０１８１】
反応フラスコに上記製造例２で合成した化合物７を３８６．４５ｇ、３２．８４ｇのＡＩＢＮ、４，４'−チオジベンゼンチオール（4,4'-thiodibenzenethiol）６２．６０gを入れる。重合温度と同じ６５℃で３時間チオール−エンクリック反応させて、上記化合物がエチレンスルフィドを含んだ作用基を介して相互結合された化合物８を製造した。反応が完了すれば、常温（２５℃）に温度を下げた後、ＩＰＡとＰＧＭＥＡで希釈して水に注いで沈殿させる。フィルターして得た高分子をさらにＩＰＡとＰＧＭＥＡとの混合溶媒に注いで沈殿させ、フィルターして、４０℃のオーブンで一日間乾燥させた。
【０１８２】
化合物８の合成確認資料は、下記の通りである。
【０１８３】
1H-NMR (DMSO-D6)：(ppm) δ = 7.6 - 7.0(m, 38H), 5.3 - 4.9(m, 4H), 2.9 - 2.5(m, 10H), 2.4 - 2.3(m, 2H), 2.2 - 2.0(m, 4H), 1.9 - 0.9(m, 36H)
【０１８４】
製造例４−＜化合物９の製造＞
【０１８５】
【化２４】
2021512854.tif 000025
【０１８６】
反応フラスコに上記製造例２で合成した化合物７を３８６．４５ｇ、３２．８４ｇのＡＩＢＮ、４，４'，４''−メタントリイルトリベンゼンチオール（4,4',4''-methanetriyltribenzenethiol） ５６．７６ｇを入れる。重合温度と同じ６５℃で３時間チオール−エンクリック反応させて、上記化合物がエチレンスルフィドを含んだ作用基を介して相互結合された化合物９を製造した。反応が完了すれば、常温（２５℃）に温度を下げた後、ＩＰＡとＰＧＭＥＡで希釈して水に注いで沈殿させる。フィルターして得た高分子をさらにＩＰＡとＰＧＭＥＡとの混合溶媒に注いで沈殿させ、フィルターして、４０℃のオーブンで一日間乾燥させた。
【０１８７】
化合物９の合成確認資料は、下記の通りである。
【０１８８】
1H-NMR (DMSO-D6)：(ppm)δ = 7.6 - 7.0(m, 57H), 5.6 - 5.4(m, 1H), 4.6 - 4.1(m, 6H), 2.9 - 2.5(m, 15H), 2.4 - 2.3(m, 3H), 2.2 - 2.0(m, 6H), 1.9 - 0.9(m, 54H)
【０１８９】
製造例５−＜化合物１０の製造＞
【０１９０】
【化２５】
2021512854.tif 000026
【０１９１】
反応フラスコに上記製造例２で合成した化合物７を３８６．４５ｇ、３２．８４ｇのＡＩＢＮ、４，４'，４''， ４'''−（エタン−１，１，２，２−テトライル）テトラベンゼンチオール（4,4',4",4'''-(ethane-1,1,2,2-tetrayl)tetrabenzenethiol）１１５．６８gを入れる。重合温度と同じ６５℃で３時間チオール−エンクリック反応させて、上記化合物がエチレンスルフィドを含んだ作用基を介して相互結合された化合物１０を製造した。反応が完了すれば、常温（２５℃）に温度を下げた後、ＩＰＡとＰＧＭＥＡで希釈して水に注いで沈殿させる。フィルターして得た高分子をさらにＩＰＡとＰＧＭＥＡとの混合溶媒に注いで沈殿させ、フィルターして、４０℃のオーブンで一日間乾燥させた。
【０１９２】
化合物１０の合成確認資料は、下記の通りである。
【０１９３】
1H-NMR (DMSO-D6)：(ppm)δ = 7.6 - 7.0(m, 76H), 4.6 - 4.1(m, 10H), 2.9 - 2.5(m, 20H), 2.4 - 2.3(m, 4H), 2.2 - 2.0(m, 8H), 1.9 - 0.9(m, 72H)
【０１９４】
製造例６−＜重合体１の製造＞
【０１９５】
反応フラスコに上記製造例１で合成した化合物３を３０１．３３g（０．５ｍｏｌ）入れて、アニソール１５０．６７g（５０ｗｔ％）を入れた。窒素雰囲気下に２０分間撹拌させた。アルゴン雰囲気下でパラジウム金属触媒をアニソールに溶解させてパラジウム触媒溶液を調製した。反応溶液を６５℃として、調製したパラジウム金属触媒溶液を注射器で注入して１８時間撹拌した。反応終了後、アニソールで反応溶液を薄めた後、過量のヘキサンに入れて沈殿させた。このようにして得られた固体はフィルター後、４０℃のオーブンで１８時間乾燥して、重合体１を得た。ゲル浸透クロマトグラフィー（ＧＰＣ）で測定した重合体１の重量平均分子量は、４，３００ｇ／ｍｏｌであった。
【０１９６】
【化２６】
2021512854.tif 000027
【０１９７】
製造例７−＜重合体２の製造＞
【０１９８】
反応フラスコに上記製造例２で合成した化合物７を３８６．４５ｇ（０．５ｍｏｌ）入れてアニソール１８４．２２g（５０ｗｔ％）を入れた。窒素雰囲気下に２０分間撹拌させた。アルゴン雰囲気下でパラジウム金属触媒をアニソールに溶解させて、パラジウム触媒溶液を調製した。反応溶液を６５℃として、調製したパラジウム金属触媒溶液を注射器で注入して１８時間撹拌した。反応終了後、アニソールで反応溶液を薄めた後、過量のヘキサンに入れて沈殿させた。このようにして得られた固体はフィルター後、４０℃のオーブンで１８時間乾燥して、重合体２を得た。ゲル浸透クロマトグラフィー（ＧＰＣ）で測定した重合体２の重量平均分子量は、４，５００ｇ／ｍｏｌであった。
【０１９９】
【化２７】
2021512854.tif 000028
【０２００】
製造例８− ＜化合物１１の製造＞
【０２０１】
【化２８】
2021512854.tif 000029
【０２０２】
シクロペンタジエン（Cyclopentadiene）（１３２．２ｇ、２．０ｍｏｌ）と２−カルボキシエチルアクリレート（2-carboxyethyl acrylate）（１３０．１ｇ、１．０ｍｏｌ）、４−メトキシフェノール（4-methoxyphenol）（２．４ｇ、０．０２ｍｏｌ）を高圧反応器に入れて１８０℃で１８時間反応させた後、減圧蒸留して、化合物１（１９０ｇ、９７％）を得る。
【０２０３】
ジクロロメタン（Dichlorometane）（１０５０ｍＬ）と２−メチル−２−アダマンタノール（2-Methyl-2-adamantanol）（５０ｇ、０．３ｍｏｌ）、トリエチルアミン（ＴＥＡ, trimethylamine）（６７ｇ、０．６６ｍｏｌ）をフラスコに入れて撹拌させた。上記化合物１（５９ｇ、０．３ｍｏｌ）とＥＤＣＩ（1-Ethyl-3-(3-dimethylaminopro-pyl)carbodiimide）（５６ｇ、０．３６ｍｏｌ）、ＨＯＢＴ（1-Hydroxybenzotriazole hydrate）（５６ｇ、０．３６ｍｏｌ）をジクロロメタン（dichlorometane）（１グラム当たり１０ｍｌ）に溶かしたものを滴下漏斗（dropping funnel）を用いてゆっくり滴加した。約５時間程度常温で反応後、クエン酸（citric acid）とブライン（brine）で洗浄（washing）しながらジクロロメタン（dichlorometane）で抽出（Extraction）して分離した後、 ＭｇＳＯ４処理をした後に乾燥して、化合物１１（１４４ｇ、９７％）を得た。
【０２０４】
化合物１１の合成確認資料は、下記の通りである。
【０２０５】
1H-NMR (DMSO-D6)：(ppm)δ = 6.1 - 6.0(m, 2H), 3.7 - 3.6(m, 5H), 3.1 - 3.0(m, 2H), 2.6 - 2.5(m, 2H), 1.8 - 1.3(m, 12H), 1.2 - 1.0(m, 5H)
【０２０６】
製造例９−＜重合体３の製造＞
【０２０７】
反応フラスコに上記製造例８で合成した化合物１１を１７２．２３g（０．５ｍｏｌ）入れてアニソール１５０．６７g（５０ｗｔ％）を入れた。窒素雰囲気下に２０分間撹拌させた。アルゴン雰囲気下でパラジウム金属触媒をアニソールに溶解させてパラジウム触媒溶液を調製した。反応溶液を６５℃とし、調製したパラジウム金属触媒溶液を注射器で注入して１８時間撹拌した。反応終了後、アニソールで反応溶液を薄めた後、過量のヘキサンに入れて沈殿させた。このようにして得られた固体はフィルター後、４０℃のオーブンで１８時間乾燥して、重合体３を得た。ゲル浸透クロマトグラフィー（ＧＰＣ）で測定した重合体３の重量平均分子量は、３，８００ｇ／ｍｏｌであった。
【０２０８】
【化２９】
2021512854.tif 000030
【０２０９】
＜フォトレジスト組成物の製造例＞
【０２１０】
実施例１
【０２１１】
上記製造例３で製造した化合物８を樹脂（Resin）とし、クエンチャー（Quencher）であるＮ−ｔｅｒｔ−アミルオキシカルボニル−４−ヒドロキシペピリジン（N-tert-Amyloxycarbonyl-4-hydroxypiperidine）を樹脂（Resin）の全体質量に対し０．５質量％、溶媒としてＰＧＭＥＡ（Propylene glycol monomethyl ether acetate）を加えて、固形分（樹脂、クエンチャーを含む）４％の混合液を製造した。得られた混合液は、０．１μmのフィルターで濾過して、レジスト液（組成物）を製造した。
【０２１２】
実施例２及び３
【０２１３】
下記表１のように構成要素を変更したことを除き、上記実施例１の製造方法と同じ方法で製造して、実施例２及び３を製造した。
【０２１４】
比較例１
【０２１５】
上記製造例６で製造した重合体１を樹脂（Resin）とし、光酸発生剤としてスルホニウム（Sulfonium）、[4-(1,1-dimethylethyl)phenyl]diphenyl-、salt with 1-tricyclo[3.3.1.13,7]dec-1-yl 2,2-difluoro-2-sulfoacetate（1：1）を樹脂の全体質量に対し２．０質量％、クエンチャーであるＮ−ｔｅｒｔ−アミルオキシカルボニル−４−ヒドロキシペピリジン（N-tert-Amyloxycarbonyl-4-hydroxypiperidine）を樹脂の全体質量に対し０．５質量％、溶媒としてＰＧＭＥＡ（Propylene glycol monomethyl ether acetate）を加えて、固形分（樹脂、光酸発生剤及びクエンチャーを含む）４％の混合液を製造した。得られた混合液は、０．１μmのフィルターで濾過して、レジスト液（組成物）を製造した。
【０２１６】
比較例２
【０２１７】
下記表１のように構成要素を変更したことを除き、上記比較例１の製造方法と同じ方法で製造して、比較例２を製造した。
【０２１８】
比較例３
【０２１９】
下記表１のように構成要素を変更したことを除き、上記比較例１の製造方法と同じ方法で製造して、比較例３を製造した。
【０２２０】
【表１】
2021512854.tif 000031
【０２２１】
＜実験例＞
【０２２２】
フォトレジスト層の製造
【０２２３】
シリコンウェハ上に反射防止膜を形成した後、それぞれのレジスト液（実施例１〜３、比較例１〜３）をスピンコートした。ホットプレートを用いて１２０℃で６０秒間べーク（ＳＯＢ）を行って、フォトレジスト層を形成した。
【０２２４】
これを電子線を照射してパターニングを行った。酸拡散のために１１０℃で９０秒間べーク（ＰＥＢ）し、２．３８％ＴＭＡＨ（Tetramethylammonium hydroxide）水溶液で６０秒間現像した。製造したレジスト膜の厚さは、走査電子顕微鏡（ＳＥＭ）で測定すると、３０〜３２ｎｍであった。
【０２２５】
フォトレジスト層の最適露光量（Ｄｏｓｅ）及び線幅ラフネス（ＬＷＲ）の評価
【０２２６】
上記実施例１〜３及び比較例１〜３の組成物について、下記のような方法でフォトレジストの最適露光量及び線幅ラフネス（ＬＷＲ）を評価した。
【０２２７】
評価条件は、ＳＯＢ １２０℃／６０ｓ、ＰＥＢ １１０℃／９０ｓであった。
【０２２８】
ＳＯＢとは、ソフトベーク（Soft bake）であって、露光前のベーク（bake）工程を意味し、一般に、フォトレジスト層のコーティング後にフォトレジスト層に残っている溶媒を除去するための工程である。
【０２２９】
ＰＥＢとは、Post exposure bakeであって、露光後のベーク（bake）工程を意味し、露光後に酸拡散のために行った。
【０２３０】
評価した結果を下記表２に記載する。具体的に、Ｄｏｓｅは最適露光量を意味し、３２ｎｍの１：１ラインアンドスペースパターンを対象として電子顕微鏡で観察して、ライン寸法幅が４０ｎｍとなる露光量を最適露光量とした。
【０２３１】
５０ｍＪ／ｃｍ２以下（◎）、７０ｍＪ／ｃｍ２以下（○）、９０ｍＪ／ｃｍ２以下（△）、９０ｍＪ／ｃｍ２超過（×）として、下記表２に示す。
【０２３２】
また、ＬＷＲは線幅ラフネスを意味し、３２ｎｍの１：１ラインアンドスペースでラインの線幅ばらつきを走査電子顕微鏡（ＳＥＭ）で測定した。７ｎｍ以下（◎）、１０ｎｍ以下（○）、１３ｎｍ 以下（△）、１３ｎｍ超過（×）として、下記表２に示す。
【０２３３】
【表２】
2021512854.tif 000032
【０２３４】
上記表２から分かるように、実施例１〜３は、比較例１〜３に比べて、最適露光量が低くて、微細パターンの製造に有用であることを確認することができた。これは露光によって発生した光酸発生剤が近接している樹脂内の置換基をすぐに脱保護化させることができるので、既存のレジストより感度が高くて、小さな露光量でも高解像度のパターンの具現が可能であることが確認できた。また、実施例１〜３は、フォトレジスト内の樹脂が単分子から構成されたものであり、フォトレジスト内の樹脂が高分子ではない単分子から構成されていて、線幅ラフネス（ＬＷＲ）が改善したことが確認できた。
【０２３５】
また、実施例１〜３は、比較例１〜３に比べて、線幅ラフネス（ＬＷＲ）が低くて、微細なフォトレジストパターンを形成できることを確認することができた。さらに、本発明の一実施態様に係る化合物は、実施例１〜３から分かるように、ＳＯ３−とＳ＋のイオン性基を有する化合物を含むものであって、これを含んでいない比較例３の場合、光酸発生剤としての機能ができなくて、評価結果が良くないことが確認できた。
【国際調査報告】
2021512854.tif 000043
2021512854.tif 000044
2021512854.tif 000045
2021512854.tif 000046